(57)【特許請求の範囲】
【請求項１】
基材、赤外線吸収層および赤外線反射パターン層から少なくとも構成され、かつ前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とすることを特徴とする赤外線識別情報媒体。
【請求項２】
基材上に赤外線吸収層および赤外線反射パターン層をこの順に有する請求項１記載の情報媒体。
【請求項３】
基材が赤外線透過性であり、この基材の一方の側に赤外線吸収層を有し、他方の側に赤外線反射パターン層を有する請求項１記載の情報媒体。
【請求項４】
基材が赤外線透過性であり、この基材上に赤外線反射パターン層および赤外線吸収層をこの順に有する請求項１記載の情報媒体。
【請求項５】
赤外線反射パターン層が赤外線遮断性層、赤外線反射性層または赤外線遮断性層及び赤外線反射性層からなる請求項１〜４のいずれか１項に記載の情報媒体。
【請求項６】
赤外線遮断性層が金属粒子を含有する印刷層である請求項５記載の情報媒体。
【請求項７】
赤外線反射性層が、酸化チタン粒子、炭酸マグネシウム粒子、硫酸バリウム粒子又は中空ポリマー粒子を含有する印刷層である請求項５記載の情報媒体。
【請求項８】
基材、赤外線吸収層、赤外線反射パターン層および赤外線透過性の印刷層から少なくとも構成され、かつ前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とする赤外線識別情報を有する印刷物。
【請求項９】
基材上に赤外線吸収層、赤外線反射パターン層および赤外線透過性の印刷層をこの順に有する請求項８記載の印刷物。
【請求項１０】
基材が赤外線透過性であり、この基材の一方の側に赤外線吸収層を有し、他方の側に赤外線反射パターン層を有し、この赤外線反射パターン層の上に赤外線透過性の印刷層を有する請求項８記載の印刷物。
【請求項１１】
基材が赤外線透過性であり、この基材の一方の側に赤外線反射パターン層および赤外線吸収層をこの順に有し、他方の側に赤外線透過性の印刷層を有する請求項８記載の印刷物。
【請求項１２】
基材上に赤外線吸収層を形成し、次いで形成された赤外線吸収層上に、基材フィルム上に赤外線反射性インク層、赤外線遮断性層または赤外線反射性インク層及び赤外線遮断性層を有するインクリボンを用いて赤外線反射パターン層を形成すること、および前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とする請求項２記載の赤外線識別情報媒体の製造方法。
【請求項１３】
赤外線透過性の基材の一方の面に赤外線吸収層を、他方の面に、基材フィルム上に赤外線反射性インク層、赤外線遮断性層または赤外線反射性インク層及び赤外線遮断性層を有するインクリボンを用いて赤外線反射パターン層をそれぞれ形成する（但し、赤外線吸収層と赤外線反射パターン層とは同時にまたは逐次に形成できる）こと、および前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とする請求項３記載の赤外線識別情報媒体の製造方法。
【請求項１４】
赤外線透過性の基材上に、基材フィルム上に赤外線反射性インク層、赤外線遮断性層または赤外線反射性インク層及び赤外線遮断性層を有するインクリボンを用いて赤外線反射パターン層を形成し、その上に赤外線吸収層を形成すること、および前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とする請求項４記載の赤外線識別情報媒体の製造方法。
【請求項１５】
赤外線吸収層を有する基材の何れか一方の面に、
赤外線反射パターン層を、基材フィルム上に赤外線反射性インク層、赤外線遮断性層または赤外線反射性インク層及び赤外線遮断性層を有するインクリボンを用いて熱転写印刷する工程、および
赤外線透過性の印刷層を、プロセスインクリボンを用いて熱転写印刷する工程を含み、かつ
前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とする請求項８記載の赤外線識別情報を有する印刷物の製造方法。
【請求項１６】
赤外線吸収層を有する基材の何れか一方の面に、
赤外線透過性の印刷層を、プロセスインクリボンを用いて熱転写印刷する工程、
赤外線反射パターン層を、基材フィルム上に赤外線反射性インク層、赤外線遮断性層または赤外線反射性インク層及び赤外線遮断性層を有するインクリボンを用いて熱転写印刷する工程、および
赤外線透過性の印刷層を、プロセスインクリボンを用いて熱転写印刷する工程を含み、かつ
前記赤外線吸収層は、赤外線吸収材料として、回折Ｘ線スペクトルの主ピークである２θが約２６のピークがバックグラウンドのノイズ幅の１０倍以上である結晶性を示し、粒径０．５μｍ以下のＹｂＰＯ4 粒子を含有することを特徴とする請求項８記載の赤外線識別情報を有する印刷物の製造方法。
【請求項１７】
前記インクリボンは、基材フィルム上に赤外線反射性インク層と赤外線遮断性層とをこの順に有するか、または赤外線遮断性層と赤外線反射性インク層とをこの順に有する請求項１２〜１６のいずれか１項に記載の製造方法。
【請求項１８】
前記インクリボンは、赤外線反射性インク層が酸化チタン粒子、炭酸マグネシウム粒子、硫酸バリウム粒子または中空ポリマー粒子を含有する請求項１２〜１６のいずれか１項に記載の製造方法。
【請求項１９】
前記インクリボンは、赤外線遮断性層が金属粒子を含有する赤外線遮断性インク層である請求項１２〜１６のいずれか１項に記載の製造方法。
【請求項２０】
前記インクリボンは、赤外線遮断性層が金属蒸着層である請求項１２〜１６のいずれか１項に記載の製造方法。
【発明の詳細な説明】
【０００１】
【発明の属する技術分野】
本発明は、肉眼で視認することは実質的にできないが、赤外線を吸収することにより、光学的に識別可能なコードパターン等の不可視パターンを有する赤外線識別情報媒体、この情報媒体作製用のインクリボン、このインクリボンを用いた前記情報媒体の製造方法、及び前記情報媒体を用いた印刷物に関する。
【０００２】
【従来の技術】
近年、光学読み取りを利用したコードパターンとしてのバーコードが、主として物流管理システムのために広く利用されている。例えば、ＰＯＳ（販売時点管理）システム用のＪＡＮコードや配送伝票、荷分け伝票、納品用のバーコードタグなどの光学的データキャリアとして、バーコードは広く用いられている。
【０００３】
これら従来のバーコードの光学読み取り用の光源光として６５０ｎｍ、８００ｎｍ又は９５０ｎｍ付近に発光波長を持つ半導体レーザー又は発光ダイオードが主として用いられている。そのため、光源光の波長域が制約されるために、バーコードは、可視光領域に吸収帯のあるカーボンブラックを用いたインキ、又はシアン・グリーン系統の赤色／赤外波長域に吸収特性を持つインキにより印刷、又はプリントされている。
【０００４】
又、バーコードの印刷の方式は、活版、オフセット、フレキソ、グラビア又はシルク印刷等で、主として、ソース・マーキングと呼ばれる大量印刷に適用される。バーコードのプリントの方式は、ドットインパクト、熱転写、ダイレクトサーマル、電子写真、インクジェットプリント等で、主として、インストア・マーキングと呼ばれる個別印刷、或いは、小ロットの情報コードラベルの製造に適用されている。
【０００５】
しかし、こうした可視の情報コードはデザイン上の制約を印刷物にもたらすとしてこれを排除する要求が強い。そこで、可視光領域に吸収帯を持たないインキを印刷又はプリントすることにより情報コードを透明化し、目視での判定を困難にしようとする試みがなされている。
【０００６】
こうした透明化の試みの１つとして、可視光線領域外の赤外線を主に吸収するインキを用いて、赤外線パターンを形成することが知られている〔例えば特開昭６０−２６０６７４、特開昭６１−８６７５２号、特開昭６３−１１６２８６号、特開平３−１５４１８７号、特開平３−２２７３７８号、特開平３−２７５３８９号、特開平４−７０３４９号、特開平５−９３１６０号、特開平６−２９７８８９号参照〕。
【０００７】
赤外線領域に吸収域をもつ色素として従来用いられているものは、例えば、シアニン色素、フタロシアニン系色素、ナフトキノン系色素、アントラキノン系色素、ジルオール系色素、トリフェニルメタン系色素などがある。また、赤外線吸収顔料としてシアンフィルターガラスを用いるものもある。しかし、可視光線域にやや吸収を有するので完全な透明化という点では必ずしも満足できるものではない。
それに対して、本発明者は、先に、赤外領域にのみ吸収を持ち、可視光領域には吸収性がない新たな素材としてＹｂＰＯ4 （リン酸イッテルビウム）を提案した〔特開平７−５３９４６号〕。
【０００８】
【発明が解決しようとする課題】
ところが、上記ＹｂＰＯ4 を含む赤外線パターンを形成する場合、インキ顔料として微細なＹｂＰＯ4 粒子が必要である。これは、顔料のインキへの馴染みを良くするためやインキによる印刷層の厚みが薄いことによる。ところが、上記出願に記載の方法で得られるＹｂＰＯ4 の粒子径は数十μｍであり、これを粉砕しても平均粒子径は約１μｍである。また、それ以上の粒子径になるように粉砕することは事実上困難であった。さらに、ＹｂＰＯ4 は粉砕することにより、近赤外領域での吸収特性が大幅に低下するという問題もあった。
また、上記ＹｂＰＯ4 粒子は、インキ中に分散させたときに強く凝集して、分散不良を起こし易く、ＹｂＰＯ4 粒子の分散状態が悪いインキを用いて形成した印刷層は、近赤外領域での吸収特性が悪いという問題もあった。
さらに、赤外線吸収層でパターンを形成する場合、赤外線吸収層は一定の厚みを要するため、パターンとして形成される凸部の高さが高く、バーコードリーダーとの接触により摩耗しやすいという欠点があった。
【０００９】
そこで、本発明の第１の目的は、赤外線吸収材料の粒子径等に左右されることなく、十分な赤外線吸収特性を有し、しかも耐摩耗性に優れた、赤外線吸収コードパターン等の赤外線により識別可能なパターン層を有する情報媒体を提供することにある。
【００１０】
さらに本発明の第２の目的は、上記赤外線識別情報媒体の作製に有用なインクリボンを提供することにある。
【００１１】
加えて本発明の第３の目的は、上記インクリボンを用いた前記本発明の赤外線識別情報媒体の製造方法を提供することにある。
【００１２】
また本発明の第４の目的は、上記本発明の赤外線識別情報媒体にさらに印刷層を有する印刷物とその製造方法を提供することにある。
【００１３】
【課題を解決するための手段】
本発明の第１の態様は、基材、赤外線吸収層および赤外線反射パターン層から少なくとも構成されることを特徴とする赤外線識別情報媒体に関する。この情報媒体において、前記赤外線反射パターン層は、赤外線遮断性層、赤外線反射性層又は赤外線遮断性層及び赤外線反射性層からなることができる。
【００１４】
本発明の第２の態様は、基材フィルム上に赤外線反射性インク層、赤外線遮断インク層、または赤外線遮断インク層及び赤外線反射性インク層を有することを特徴とするインクリボンに関する。
【００１５】
本発明の第３の態様は、上記本発明のインクリボンを用いた本発明の赤外線識別媒体の製造方法に関する。
さらに本発明の第４の態様は、上記本発明の赤外線識別情報媒体にさらに赤外線透過性の印刷層を有する印刷物とのその製造方法に関する。
以下本発明について説明する。
【００１６】
【発明の実施の形態】
赤外線識別情報媒体
従来の赤外線吸収パターン層を有する情報媒体をポジ型とすると、本発明の赤外線識別情報媒体は、赤外線吸収層はベタ塗り層であり、赤外線反射層がパターン層であることから、ネガ型とも言えるものである。そして、赤外線吸収材料を含む赤外線吸収層がベタ塗り層であることから、赤外線吸収材料の粒子径や含有量に、パターン層を形成する場合より制約が少なく、より高い赤外線吸収性を有するものとすることができる。
赤外線反射パターン層は、赤外線遮断性層、赤外線反射性層または赤外線遮断性層及び赤外線反射性層から形成することができる。特に、赤外線遮断性層及び赤外線反射性層から形成することにより、赤外線吸収層による吸収とパターン層による反射のコントラストを高めることができ、信頼性の高い情報パターン等を形成することができるという利点がある。
【００１７】
本発明の赤外線識別情報媒体は、基材、赤外線吸収層及び赤外線反射パターン層から少なくとも構成される。尚、赤外線吸収層はベタ塗り層とし、赤外線反射層をパターン層とする。より具体的には、例えば図１に示すように、基材２上に赤外線吸収層３および赤外線反射パターン層４をこの順に有する赤外線識別情報媒体１を挙げることができる。さらに、図２に示すように、基材２が赤外線透過性であり、この基材２の一方の側に赤外線吸収層３を有し、他方の側に赤外線反射パターン層４を有する赤外線識別情報媒体１を挙げることができる。さらに、図３に示すように、基材２が赤外線透過性であり、この基材２の上に赤外線反射パターン層及び赤外線吸収層をこの順に有する赤外線識別情報媒体１を挙げることができる。
尚、図２及び３に示す態様においては、図示していないが、赤外線吸収層３の上に反射性の層を設けることで、赤外線吸収層３に対する赤外線吸収性を改善することができる。また、図１の態様においては、基材２が反射性に優れたものであることで赤外線吸収層３に対する赤外線吸収性を改善することができる。
【００１８】
さらに、基材と各層との間及び各層の間には、所望により中間層を設けたり、あるいは最上層となる赤外線吸収層や赤外線反射パターン層の上に、保護層を設けることもできる。
本発明の赤外線識別情報媒体において、基材は、例えば、合成樹脂製シート、紙、合成紙、又はこれらを組み合わせたものであり得る。基材は、例えば、白色、半透明又は透明であることができる。但し、赤外線吸収層と赤外線反射パターン層との間に基材がある態様においては、赤外線透過性の基材を用いる。赤外線透過性の基材としては、合成樹脂製シートを挙げることができる。
【００１９】
赤外線吸収層は、例えば、赤外線領域に吸収域を有する赤外線吸収材料とこれを分散させるバインダー樹脂を含む層であることができる。赤外線吸収層は、形成する材質により、透明、半透明又は不透明、例えば、白色であることができる。
上記赤外線吸収層を形成するための赤外線吸収材料としては、例えば、下記のイッテルビウム化合物が挙げられる：イッテルビウムと酸との塩、例えば、イッテルビウムと硫酸、硝酸、過塩素酸、炭酸等の無機酸及び酢酸、ニコチン酸等の有機酸との塩；ＹｂＰＯ4 粒子（但し、より高い赤外線吸収性を有するという観点から、結晶性が高く、粒径０．００５〜０．５μｍのＹｂＰＯ4 粒子であることが適当である）；並びに酸化イッテルビウム（Ｙｂ2 Ｏ3 ）粒子等。
【００２０】
上記のイッテルビウムと酸との塩は、例えば下記の方法により製造され得る。酸化イッテルビウム（Ｙｂ2 Ｏ3 ）微粉末を酸水溶液に混合し、必要により加熱して酸化イッテルビウムを溶解し、酸塩の水溶液を作製する。そして、不溶解分があれば、濾過等により除去した後に、水溶液を冷却するか、あるいはアルコールを混合し、極性を下げたりして酸塩の溶解度を下げることにより、再結晶して酸塩の微粒子を得るか、若しくは溶媒成分を蒸発乾固することにより、目的物であるイッテルビウム酸塩を得ることができる。得られる塩は、常法により乾燥することができる。尚、冷却の速度や還流条件を制御することにより、粒子径を調整することができる。また、得られた塩の粒子は、粉砕等を施すことにより、粒子径を調整することもできる。粉砕としては、粉砕時に容器等を冷却する方法、不活性ガス中での粉砕やキシレントルエン等の有機溶剤中での粉砕等を挙げることができる。
【００２１】
ＹｂＰＯ4 粒子は、種々の方法で製造できるが、赤外線吸収性が高いという観点から、結晶性が高く、粒径０．５μｍ以下のＹｂＰＯ4 粒子であることが適当である。
ＹｂＰＯ4 粒子は、例えば、イッテルビウムアルコキシドとリン酸アルコキシドとを加水分解してＹｂＰＯ4 粒子を生成させ、所望によりカップリング剤で表面処理することにより製造され得る。結晶性を高めるために、上記表面処理の前にＹｂＰＯ4 粒子を加熱処理し、次いで湿式粉砕することもできる。また、公知のＹｂＰＯ4 粒子やＹｂＰＯ4 粒子を公知の再結晶法等により粒径約１〜１０μｍの範囲としたＹｂＰＯ4 粒子等を加熱処理し湿式粉砕したものも用いることができる。加熱処理の条件は、処理されたＹｂＰＯ4 粒子の赤外線吸収性の改善の程度により適宜決定することができ、例えば、７００℃〜１０００℃の温度、好ましくは８００〜９００℃の温度で行うことが適当である。また熱処理時間は、赤外線吸収性の改善に十分な時間とすることができ、例えば、１〜６時間程度である。熱処理の雰囲気は、例えば空気中、常圧で行うことが適当である。また、湿式粉砕は、界面活性剤の存在下、有機溶剤中で行い、次いで粉砕した粒子をカップリング剤で表面処理することが好ましい。
【００２２】
ＹｂＰＯ4 粒子の結晶性が高いとは、Ｘ線回折計を用いて測定される回折Ｘ線スペクトルにおいて、回折ピークがアモルファスのようにブロードにならず、スペクトルが読み取れる程度の結晶性の意味である。より具体的には、ＹｂＰＯ4 の回折Ｘ線スペクトルの主ピークである２θが約２６のピークがバックグラウンドのノイズ幅の１０倍以上の場合をいう。
【００２３】
カップリング剤は、ＹｂＰＯ4 粒子及びインキビヒクルとなる樹脂と結合するものであれば特に限定はない。例えば、シラン化合物、チタン化合物、ジルコニウム化合物、アルミニウム化合物、金属キレート化合物などを挙げることができる。特に、化学的特性が安定（溶剤に対して強い耐性がある）であり、物理強度も強く、さらにインキビヒクルとの接着性の良い官能基が種々付加されており、選択の度合いが大きいという観点からは、シランカップリング剤であることが好ましい。
【００２４】
シランカップリング剤としては以下のものを例示することができる：テトラメトキシシラン（ＴＭＯＳ）、γ−（２−アミノエチル）アミノプロピルトリメトキシシラン、γ−（２−アミノエチル）アミノプロピルメチルジメトキシシラン、アミノシラン、γ−メタクリロキシプロピルトリメトキシシラン、Ｎ−β−（Ｎ−ビニルベンジルアミノエチル）−γ−アミノプロピルトリメトキシシラン・塩酸塩、γ−グリシドキシプロピルトリメトキシシラン、アミノシラン、γ−メルカプトプロピルトリメトキシシラン、メチルトリメトキシシラン、メチルトリエトキシシラン、ビニルトリアセトシシラン、γ−クロロプロピルトリメトキシシラン、ヘキサメチルジシラザン、γ−アニリノプロピルトリメトキシシラン、ビニルトリメトキシシラン、オクタデシルジメチル〔３−（トリメトキシシリル）プロピル〕アンモニウムクロライド、γ−クロロプロピルメチルジメトキシシラン、γ−メルカプトプロピルメチルジメトキシシラン、メチルトリクロロシラン、ジメチルジクロロシラン、トリメチルクロロシラン。
【００２５】
ＹｂＰＯ4 粒子に対するカップリング剤の量は、ＹｂＰＯ4 粒子の粒子径やカップリング剤の種類により適宜決定出来るが、例えば一般にはＹｂＰＯ4 粒子１００重量部に対してカップリング剤０．１〜１０重量部の範囲であることが適当である。
上記の酸化イッテルビウム（Ｙｂ2 Ｏ3 ）粒子としては、平均粒子径が２μｍ以下のものが好ましく、１μｍ以下のものがさらに好ましい。
【００２６】
赤外線吸収層のバインダー樹脂としては、例えば下記のものが挙げられる：蛋白質、ゴム、セルロース類、シエラック、コパル、でん粉、ロジン等などの天然樹脂、ビニル系樹脂、アクリル系樹脂、スチレン系樹脂、ポリオレフィン系樹脂、ノボラック型フェノール樹脂等の熱可塑性樹脂、レゾール型フェノール樹脂、尿素樹脂、メラミン樹脂、ポリウレタン樹脂、エポキシ樹脂、不飽和ポリエステル等の熱硬化性樹脂。
【００２７】
赤外線吸収層の厚さおよび赤外線吸収材料の濃度は、赤外線反射パターン層との間に読み取りに十分なコントラストを形成できる程度の強度の赤外線吸収性を有するという観点から適宜決められる。また赤外線吸収材料の濃度は、赤外線吸収層を形成する際の塗布性等も考慮して決定される。通常は、赤外線吸収材料の濃度は、例えば、４０〜８０重量％の範囲であり、高い遮蔽性を得るという観点から好ましくは６０〜８０重量％の範囲である。また、赤外線吸収層の厚さは、例えば０．５〜３０μｍの範囲、好ましくは５〜２０μｍの範囲である。
【００２８】
赤外線吸収層は、層の構成成分を溶解した溶液又は分散液に、必要に応じてスペーサー粒子等を分散せしめ、これを基材に塗布し、乾燥することにより形成し得る。また、層の構成成分を含むインキを用い、グラビア印刷等の印刷手段により層を形成することもできる。この場合、インキは、通常印刷インキに用いられる溶剤、添加剤等を用いて、この分野で周知の方法により製造される。
【００２９】
本発明の赤外線識別情報媒体において、赤外線反射パターン層とは、赤外線領域、例えば、９００〜１０００ｎｍの波長範囲に置いて赤外線を反射し、かつ情報をパターンとして保持する層である。本発明において赤外線反射パターン層は、赤外線吸収層との赤外線の反射吸収のコントラストを強くできるという観点から、赤外線遮断性層と赤外線反射性層との２層からなることが好ましい。また、異なる赤外線反射性物質を含む２層の赤外線反射性層から赤外線反射パターン層を形成することもできる。
【００３０】
赤外線反射性層は、赤外線反射性材料を含む層であり、例えば、赤外線反射性材料とこれを分散させるバインダー樹脂を含む層であることができる。
赤外線反射性材料の例としては、白色顔料、例えば酸化チタン、炭酸マグネシウムまたは硫酸バリウム等の粒子や中空ポリマー粒子を挙げることができる。
中空ポリマー粒子とは、ポリマーにより形成される内孔を有する粒子であり、その粒径は、例えば、０．２５〜０．７μｍであり、その内孔径は、例えば、０．０５〜０．３μｍである。また、内孔径／粒径の比は、例えば、０．２〜０．７である。このような中空ポリマー粒子は、例えば、日本合成ゴムからＳＸ８６３（Ａ）、ＳＸ８６４（Ｂ）、ＳＸ８６５（Ｂ）という商品名で市販されている。
上記赤外線反射性材料の１種又は２種以上を赤外線反射性層に含有させることもできる。また、赤外線反射パターン層を赤外線反射性層のみから形成する場合には、十分な赤外線反射性を有するという観点から、白色顔料、例えば酸化チタン、炭酸マグネシウムまたは硫酸バリウム等の粒子を含む赤外線反射性層と中空ポリマー粒子を含む赤外線反射性層の積層を用いることが適当である。
【００３１】
赤外線反射性層のバインダー樹脂は、成膜性、透明性等を考慮して適宜選択される。例えば、上記で赤外線吸収層のバインダー樹脂として挙げたものを使用することができる。
赤外線反射性層の厚みや赤外線反射性材料の濃度は、赤外線反射性層に要求される赤外線反射特性に応じて適宜決定できる。但し、赤外線反射層の厚みは、吸収層等のコントラスト比の向上等を考慮して３〜１０μｍの範囲である。赤外線反射材料の濃度は、好ましくは６０〜８０％の範囲である。
【００３２】
赤外線遮断性層は赤外線遮断材料を含むか、または赤外線遮断材料のみからなり、赤外線の下層への透過を実質的に妨げ得る層である。赤外線を有効に遮断するという観点から、赤外線遮断材料として金属粒子とバインダー樹脂とを含有する印刷層であることができる。金属粒子としては、例えば、アルミニウム、銀、インジウム、スズ、鉛等の金属鱗片状粒子を挙げることができる。
【００３３】
金属粒子とバインダー樹脂とを含有する印刷層である赤外線遮断性層の厚みや赤外線遮断材料の濃度は、赤外線遮断性層に要求される赤外線遮断特性に応じて適宜決定できる。但し、赤外線遮断性層の厚みは、赤外線吸収層の遮蔽や反射層／印刷層の意匠性等を考慮して１〜２μｍの範囲であることが適当である。また、赤外線遮断材料の濃度は、赤外線吸収層の遮蔽性や顔料の分散性等を考慮して２０〜５０％の範囲であることが適当である。
【００３４】
さらに、赤外線遮断性層は金属の蒸着層であることもできる。蒸着層を形成する金属としては、例えば、アルミニウム、インジウム、スズ、鉛、金、銀、銅、鉄、ニッケル等を挙げることができる。
赤外線遮断性層を金属の蒸着層とすることで、比較的薄い層で赤外線遮断効果を得ることができる。金属の蒸着層の厚みは、例えば、０．０１〜０．５μｍの範囲であることが適当である。
【００３５】
上記の赤外線遮断性層及び赤外線反射性層は、熱転写印刷やオフセット印刷、グラビア印刷、シルク印刷等のパターン印刷により形成することができる。赤外線反射パターン層が、赤外線遮断性層及び赤外線反射性層からなる場合は、赤外線遮断材料を含むインキ及び赤外線反射性材料を含むインキを用いてそれぞれパターン印刷するか、または赤外線遮断性層の蒸着と赤外線反射性材料を含むインキによる印刷を、同じパターンで別々に行うことにより形成することができる。さらに、後述する赤外線遮断性層と赤外線反射性インク層とを有するインクリボンを用いて熱転写印刷することにより、二つの層を同時に形成することもできる。また、赤外線反射パターン層が、２層以上の赤外線反射性層からなる場合にも、赤外線反射性材料を含む２層以上のインキを用いてそれぞれパターン印刷するか、または、２層以上の赤外線反射性インク層と有するインクリボンを用いて熱転写印刷することにより、二つの層を同時に形成することもできる。
【００３６】
赤外線反射パターン層により形成されるパターンの、肉眼による判読を困難にするために、好ましくは、パターン層の上面の色と背景の色が実質的に同一となるように、基材、赤外線吸収層及び赤外線反射パターン層の材料を選択することが好ましい。例えば、図１に示す態様においては、基材２を白色とし、赤外線吸収層３を実質的に透明とするか、基材２の色は問わず、赤外線吸収層３を白色とし、かつ赤外線反射パターン層を白色、半透明色または透明色とすることで、パターン層を不可視化することができる。
また、基材が有色である場合、又は基材に図柄等が印刷されており、赤外線吸収層が実質的に透明である場合は、後述のように、基材等の色や図柄に合わせた色の印刷層を設けた印刷物とすることが好ましい。この場合、印刷層は赤外線透過性のインキにより形成する。この点については、後述の本発明の印刷物の説明においてさらに詳説する。
また、赤外線反射パターン層が赤外線遮断性層のみからなる場合、その隠蔽のために、赤外線遮断性層の隠蔽が可能で、かつ赤外線の透過に支障のない程度の酸化チタン粒子等の白色顔料を含有する層をベタ塗り層として設けることもできる。
【００３７】
本発明の赤外線識別情報媒体において、パターンにより表される情報は、バーコードの他、文字、図形等、いかなる情報であっても良い。また、バーコード、文字、図形等の情報は、赤外線反射パターン層のパターン自体により形成されてもよいが、該パターン自体はバーコード等のスペース部分又は背景を構成し、バーコード等は赤外線吸収層が露呈している部分により構成されるようにしても良い。また、本発明の赤外線識別情報媒体において、赤外線吸収層及び赤外線反射パターン層は基材の一部に形成されても、全面に形成されても良い。
【００３８】
本発明の赤外線識別情報媒体においては、上記赤外線反射層と赤外線吸収層により、バーコード等のパターンが形成されるため、赤外線を照射すると赤外光の吸収／反射の反射光の濃淡が生じ、この濃淡を読み取ることにより、バーコード等の情報を読み取ることができる。
また、このパターンは、パターン部の上面の色と背景部の上面の色が実質的に同一となるように、基材、赤外線吸収層及び赤外線反射層の材料を選択した場合には、肉眼で判読することが困難である。
【００３９】
インクリボン
本発明のインクリボンは、例えば、図４に示すように、基材フィルム５上に赤外線反射性インク層６と赤外線遮断性層７とをこの順に有するものである。また、本発明の別の態様のインクリボンは、図５に示すように、基材フィルム５上に赤外線遮断性層７と赤外線反射性インク層６とをこの順に有するものである。
インクリボンの基材としては、通常熱転写用インクリボンの基材として使用される樹脂フィルム、例えばポリエチレンフィルム、ポリプロピレンフィルム、ポリイミドフィルム等を使用し得る。さらにこれらの基材は、インクリボンとした際にサーマルヘッドに接する側の面に耐熱処理を施したものであることが好ましい。
赤外線反射性インク層は、上記赤外線識別情報媒体において赤外線反射性材料として説明した材料とビヒクルを含むインキを基材に塗布し、乾燥することにより形成されるものであることができる。
赤外線遮断性層は、上記赤外線識別情報媒体において赤外線遮断材料として説明した材料とビヒクルを含むインクを基材に塗布し、乾燥することにより形成される層か、または赤外線遮断性のアルミニウム箔等の金属の蒸着層であることができる。
赤外線反射性インク層および赤外線遮断性層の膜厚等は、熱転写により形成される赤外線反射パターン層に要求される光学的性質を考慮して適宜決定できる。
【００４０】
インクに含まれるビヒクルは、例えば、合成樹脂、ワックス、及び必要に応じて溶剤を含み得る。合成樹脂は、サーマルヘッドの電圧、融点などを考慮した上で適当なものを単独又は混合して用いる。具体例としては、下記のものが挙げられる：ポリエチレン、ポリスチレン、ポリプロピレン、ポリブチレン、石油樹脂、塩化ビニル樹脂、ポリビニルアルコール、塩化ビニリデン樹脂、メタクリル樹脂、ポリアミド、ポリカーボネート、フッ素樹脂、ポリビニルホルマール、ポリビニルブチラール、アセチルセルロースプラスチック、ニトロセルロース、ポリアセタール。ワックスは、例えば下記のものであり得る：ミツロウ、触ロウ、イボタロウ、羊毛ロウ、セラックワックス、カルナバワックス、モンタンワックス、パラフィンワックス、キャンデリラワックス、ペトロラクタム、マイクロクリスタリンワックス。
溶剤は、例えば下記のものであり得る：ベンゼン、キシレン、トルエン、トリクレン、ホワイトスピリット、酢酸エチル、酢酸ｎ−ブチル、メタノール、エタノール、イソプロパノール、ｎ−ブタノール、エチルシクロヘキサン、メチルエチルケトン、エチルセロソルブ、ブチルセロソルブ、シクロヘキサノン。特に、メチルエチルケトン、酢酸エチル、メタノール、エタノール、キシレン及びトルエンが好ましい。
【００４１】
本発明のインクリボンには、熱転写時に赤外線反射性インク層や赤外線遮断性層をインクリボン基材から分離して良好に転写するために、インクリボン基材とこれに接する層、即ち赤外線遮断性層または赤外線反射性層との間に剥離層を設けることができる。そのような剥離層としては融点と硬さを考慮して、例えば、カルナバワックス、パラフィンワックス、キャンデリラワックス等の層や、これらのワックスに箔保等を考慮してＥＶＡやＳＢＲゴム等を添加した層を挙げることができる。また、本発明のインクリボン最上面（基材と反対側の面）には、熱転写時に赤外線反射性インク層や赤外線遮断性層が、被転写物への接着が容易になるように接着層を設けることもできる。そのような接着層として例えば、ポリエステルワックス（カルナバ、ポリエチレン）やアクリルワックス等の混合材料を挙げることができる。
【００４２】
赤外線識別情報媒体の製造方法
本発明の赤外線識別情報媒体の製造方法は、製造する赤外線識別情報媒体の態様に応じて、基材または赤外線吸収層上に、前記本発明のインクリボンを用いて、赤外線パターン層を形成することを特徴とする。
例えば、図６に示すような、基材２上に赤外線吸収層３、赤外線遮断パターン層８及び赤外線反射性パターン層９をこの順に有する赤外線識別情報媒体１は、例えば、前記図４のインクリボンを用いて、常用されている熱転写プリンタにて、基材２上の赤外線吸収層３の上に、所望のパターンの赤外線遮断パターン層８及び赤外線反射性パターン層９を熱転写することにより作製できる。尚、基材２が反射性に優れたものであると、赤外線吸収層３に対する赤外線吸収性を改善することができる。
【００４３】
また、図７に示すような、赤外線透過性の基材２の一方の側に赤外線吸収層３が形成され、他方の側に、赤外線遮断パターン層８と赤外線反射性パターン層９がこの順に形成されている赤外線識別情報媒体１は、例えば、前記図４のインクリボンを用いて、常用されている熱転写プリンタにて、基材２の一方の面に所望のパターンの赤外線遮断パターン層８及び赤外線反射性パターン層９を熱転写し、他方の面に赤外線吸収層３を形成することにより作製できる。尚、赤外線吸収層３を予め形成した基材２に上記熱転写することもできる。また、図示していないが、赤外線吸収層３の上に反射性の層を設けることで、赤外線吸収層３に対する赤外線吸収性を改善することができる。
【００４４】
また、図８に示すような、基材２上に赤外線反射性パターン層９および赤外線遮断パターン層８がこの順に形成され、その上から赤外線吸収層３が形成された赤外線識別情報媒体１は、例えば、前記図５のインクリボンを用いて、常用されている熱転写プリンタにて、基材２の一方の面に所望のパターンの赤外線反射性パターン層９および赤外線遮断パターン層８を熱転写し、さらにその上に赤外線吸収層３を形成することにより作製できる。また、図示していないが、赤外線吸収層３の上に反射性の層を設けることで、赤外線吸収層３に対する赤外線吸収性を改善することができる。
【００４５】
赤外線識別情報を有する印刷物
本発明の赤外線識別情報を有する印刷物は、基材、赤外線吸収層、赤外線反射パターン層および赤外線透過性の印刷層から少なくとも構成されることを特徴とする。より具体的には、基材上に赤外線吸収層、赤外線反射パターン層および赤外線透過性の印刷層をこの順に有する印刷物がある。この印刷物は、図９に示すように、図１（又は図６）に示す赤外線識別情報１の赤外線吸収層３及び赤外線反射パターン層４の上に、さらに赤外線透過性の印刷層１０を有するものである。
また、別の態様として、基材が赤外線透過性であり、この基材の一方の側に赤外線吸収層を有し、他方の側に赤外線反射パターン層を有し、この赤外線反射パターン層の上に赤外線透過性の印刷層を有する印刷物がある。この印刷物は、図１０に示すように、図２（又は図７）に示す赤外線識別情報１の赤外線反射パターン層４側に、さらに赤外線透過性の印刷層１０を有するものである。
【００４６】
さらに別の態様として、基材が赤外線透過性であり、この基材の一方の側に赤外線反射パターン層および赤外線吸収層をこの順に有し、他方の側に赤外線透過性の印刷層を有する印刷物がある。この印刷物は、図１１に示すように、図３（又は図８）に示す赤外線識別情報１の赤外線反射パターン層４および赤外線吸収層３とは反対側の基材上に、赤外線透過性の印刷層１０を有するものである。
【００４７】
赤外線透過性の印刷層は、例えばプロセスインキを用い、但し、黒色はフォーマットブラックにより印刷することにより形成することができる。即ち、一般のプロセスインキは、黄インキ、マゼンタインキ、シアンインキ及び墨インキの４色からなり、４色を刷り重ねることによりすべての色を再現することが可能なインキであり、墨インキとしてはカーボンブラックが用いられている。しかし、印刷物に設けられる印刷層に赤外線透過性を付与するために、墨インキの代わりに、黄、マゼンタ及びシアンを混合して黒色としたフォーマットブラックを用いる。また、印刷層は赤外線透過性のホログラムであっても良い。
【００４８】
さらに、本発明の赤外線識別情報を有する印刷物は、マルチヘッド熱転写印刷機を用いて、赤外線吸収層を有する基材の何れか一方の面に、少なくともイエロー、マゼンタ、シアンのプロセスインクリボンを用いて赤外線透過性の印刷層を熱転写印刷し、さらに、前記本発明のインクリボンを用いて赤外線反射パターン層を熱転写印刷することで製造することもできる。赤外線透過性の印刷層と赤外線反射パターン層との熱転写印刷は、熱転写印刷した赤外線反射パターン層の上に赤外線透過性の印刷層を熱転写印刷するか、または熱転写印刷した赤外線透過性の印刷層の上に赤外線反射パターン層を熱転写印刷し、さらにその上に赤外線透過性の印刷層を熱転写印刷することで行うことができる。また、赤外線透過性の印刷層と赤外線反射パターン層とを積層して形成することもできる。尚、イエロー、マゼンタ、シアンのプロセスインクリボン以外に墨インキのインクリボンを併用して、赤外線反射パターンの読み取りに支障のない範囲で印刷に使用することもできる。
【００４９】
以下に本発明の赤外線識別情報媒体の情報読み取り方法について説明する。
図１に示す赤外線識別情報媒体においては、赤外線識別情報媒体１の上方から照射された赤外線は、赤外線反射パターン層４に照射された部分は反射され、赤外線反射パターン層４のない赤外線吸収層３に照射された部分は吸収される。この反射と吸収とのコントラストにより、パターンの有する情報を読み取ることができる。図６に示す赤外線識別情報媒体においても同様である。
図２に示す赤外線識別情報媒体においては、赤外線識別情報媒体１の下方から照射された赤外線は、赤外線反射パターン層４に照射された部分は反射され、赤外線反射パターン層４のない所に照射された部分は基材２を透過して赤外線吸収層３に吸収される。この反射と吸収とのコントラストにより、パターンの有する情報を読み取ることができる。図７に示す赤外線識別情報媒体においても同様である。
図３に示す赤外線識別情報媒体においては、赤外線識別情報媒体１の下方から照射された赤外線は、基材２を透過し、赤外線反射パターン層４に照射された部分は反射され、赤外線反射パターン層４のない所に照射された部分は赤外線吸収層３に吸収される。この反射と吸収とのコントラストにより、パターンの有する情報を読み取ることができる。図８に示す赤外線識別情報媒体においても同様である。
【００５０】
以下に本発明の赤外線識別情報を有する印刷物の情報読み取り方法について説明する。
図９に示す印刷物においては、印刷物の上方から照射された赤外線は、印刷層１０を透過し、赤外線反射パターン層４に照射された部分は反射され、赤外線反射パターン層４のない赤外線吸収層３に照射された部分は吸収される。この反射と吸収とのコントラストにより、パターンの有する情報を読み取ることができる。
図１０に示す印刷物においては、印刷物の下方から照射された赤外線は、印刷層１０を透過し、赤外線反射パターン層４に照射された部分は反射され、赤外線反射パターン層４のない所に照射された部分は基材２を透過して赤外線吸収層３に吸収される。この反射と吸収とのコントラストにより、パターンの有する情報を読み取ることができる。
図１１に示す印刷物においては、印刷物の下方から照射された赤外線は、印刷層１０及び基材２を透過し、赤外線反射パターン層４に照射された部分は反射され、赤外線反射パターン層４のない所に照射された部分は赤外線吸収層３に吸収される。この反射と吸収とのコントラストにより、パターンの有する情報を読み取ることができる。
本発明の印刷物は、印刷層１０が赤外線透過性であることから、印刷層１０を介しても赤外線反射パターン層４および赤外線吸収層３に入射する赤外線の強度が弱まってパターン情報の読み取りを阻害することがない。
【００５１】
【実施例】
以下、本発明を実施例に基づいてさらに説明する。
実施例１
インクリボンの製造
下記の方法により、図１２に示す赤外線反射層形成用のインクリボン１１を製造した。一方の面に耐熱処理層１６が形成された６μｍのＰＥＴフィルム１２の他方の面に、カルナバワックスからなる０．５μｍの剥離層１３を形成した。その上に、下記に示す組成の白インキを塗布し、乾燥して厚さ３μｍの赤外線反射性インキ層１４を形成した。
【００５２】
顔料（粒径０．４５μｍの酸化チタン）            ３５重量部
アクリル系樹脂                                  ２５重量部
溶剤（トルエン：ＭＥＫ＝４：１）                ４０重量部
これにより得られた赤外線反射性インキ層１４の上に、中空ポリマー粒子を２０％含有する水性エマルジョン（日本合成ゴム製：ＳＸ８６３（Ａ））とポリエステル系樹脂を３４％含有する水性エマルジョンを１：１で混合してなる水性エマルジョンを塗布し、乾燥して厚さ０．５μｍの第２の赤外線反射性インキ層１５を形成して本発明のインクリボンを得た。
【００５３】
得られたインクリボンの分光反射率を調べた。結果を図１３のチャートに示す。図１３中、曲線Ａは上記で製造されたインクリボンの分光反射率スペクトルを示し、曲線Ｂは比較のために調べた上記インクリボンの基材であるポリエチレンフィルムの分光反射率スペクトルである。
さらに、上記インクリボンの分光透過率を調べた。結果を図１４のチャートに示す。図１４中、曲線Ａはインクリボンの分光透過率スペクトルを示し、曲線Ｂは比較のために調べた上記インクリボンの基材であるポリエチレンフィルムの分光透過率スペクトルを示す。
これらのチャートにより明らかなように、厚さ３μｍの赤外線反射性インキ層（酸化チタン層＋中空ポリマー粒子層）が、近赤外領域９００〜１０００ｎｍにおいて、透過光を約半分反射しており、膜厚が薄くても赤外線の隠蔽性が高いことがわかる。
【００５４】
参考例１
赤外線吸収材料の製造
市販のリン酸イッテルビウム（信越化学製）の結晶２００重量部を、８００℃の電気炉（雰囲気：空気、圧：常圧）中で２時間焼成した。
次いで、このリン酸イッテルビウムに、メチルエチルケトン２００重量部を添加してスラリー状とし、ボールミルにより１０００ｒｐｍで１００分間湿式粉砕した。これに、シランカップリング剤（信越化学製，γ−メタクリロキシプロピルトリメトキシシラン）２重量部を添加し、遠心分離（３５００ｒｐｍ，３０分間）にかけることにより、ウェットケーキ（固形分：７２％）を得た。
上記で得られたウェットケーキ５８．５重量部を、アクリル樹脂１４重量部、トルエン２７．５重量部及び沈降防止剤３重量部と混合し、攪拌することによりグラビアインキを製造した。
【００５５】
実施例２
赤外線識別情報媒体の製造
下記の方法により、赤外線識別情報媒体を製造した。上記参考例で製造したグラビアインキを白色のポリエチレンフィルム（厚さ１８８μｍ）にグラビア印刷して、厚さ２０μｍのベタ塗りの赤外線吸収層を形成した。この上に、実施例１で製造したインクリボンを備えたバーコードプリンター（オートニクス製：ＢＣ−１２Ｗ）を用いて所定のパターンで熱転写することにより、所定のパターンの赤外線反射パターン層を形成した。これにより、赤外線反射部により形成されるバーコードを有する赤外線識別情報媒体を得た。
【００５６】
得られた赤外線識別情報媒体のパターン形成部（赤外線吸収層上に赤外線反射性層が形成された部分）と背景部（赤外線吸収層のみの部分）の分光反射率を測定した。結果を図１５のチャートに示す。図中、曲線Ｃはパターン形成部（反射層）の分光反射率スペクトルを示し、曲線Ｄは背景部（吸収層）の分光反射率スペクトルを示す。
【００５７】
また、パターン形成部により形成されたバーコードを、光源として赤外発光ダイオード（ＳＨＡＲＰ  ＧＬ４８０Ｑ：ピーク発光波長９５０ｎｍ）を用い、受光部としてフォトダイオード（ＳＨＡＲＰ  ＰＤ４１３ＰＩ：ピーク感度波長９６０ｎｍ）を用いて、読み取り試験を行ったところ、バーコードを読み取ることができた。
【００５８】
実施例３
インクリボンの製造
第２の赤外線反射性インキ層１５の代わりに赤外線遮断インキ層を、下記に示す組成のシルバーインキを塗布し、乾燥することにより形成する以外は、実施例１と同様の方法により本発明のインクリボンを製造した。
顔料（金属アルミニウムの鱗片状粒子のペースト）  ３０重量部
アクリル系樹脂                                  ３０重量部
溶剤（トルエン：酢酸エチル＝４：１）            ４０重量部
【００５９】
参考例２
赤外線吸収インキの製造
市販のリン酸イッテルビウム（信越化学製）の結晶１００重量部を、８００℃の電気炉（雰囲気：空気、圧：常圧）中で２時間焼成し、結晶子サイズを約４５ｎｍに調製した。
次いで、このリン酸イッテルビウムに、イソプロピルアルコール１００重量部を添加してスラリー状とし、遊星ボールミルにより１０００ｒｐｍで１００分間湿式粉砕し、８０℃で３時間乾燥させることにより溶媒を蒸発させた。次に、これに、トルエン１００重量部及び界面活性剤（ホモゲノールＬ−１８、花王製）５重量部を添加し、同条件で湿式粉砕した。さらに、これに、シランカップリング剤（ＫＢＭ５０３：γメタクリロキシプロピルトリメトキシシラン、信越化学製）を０．２重量部加えて表面処理を行い、遠心分離（３５００ｒｐｍ／３０分間）にかけることにより、ウェットケーキ（固形分：６０％）を得た。
上記で得られたウェットケーキ６０重量部を、アクリル樹脂１４重量部、トルエン２７重量部及び沈降防止剤３重量部と混合し、攪拌することによりグラビアインキを製造した。
【００６０】
実施例４
赤外線識別情報媒体の製造
赤外線吸収層を、上記参考例２で製造したグラビアインキを用いて形成し、赤外線反射性層及び赤外線遮断性層を上記実施例３で製造したインクリボンを用いて形成すること以外は、実施例２と同じ方法により赤外線識別情報媒体を製造した。これにより、基材上に赤外線吸収層を有し、その上に赤外線遮断性層と赤外線反射製層とにより形成されるバーコードを有する赤外線識別情報媒体が製造された。
【００６１】
製造された赤外線識別情報媒体のパターン形成部（赤外線吸収層上に赤外線遮断性層及び赤外線反射性層が形成された部分）と背景部（赤外線吸収層のみの部分）の分光反射率を測定した。結果を図１６のチャートに示す。図中、曲線Ｅはパターン形成部の分光反射率を示し、曲線Ｆは背景部の分光反射率を示す。
【００６２】
また、パターン形成部により形成されたバーコードを、光源として赤外発光ダイオード（ＳＨＡＲＰ  ＧＬ４８０Ｑ：ピーク発光波長９５０ｎｍ）を用い、受光部としてフォトダイオード（ＳＨＡＲＰ  ＰＤ４１３ＰＩ：ピーク感度波長９６０ｎｍ）を用いて、読み取り試験を行ったところ、バーコードを読み取ることができた。
【００６３】
尚、比較のために、上記の赤外線遮断性層のみ形成し、赤外線反射性層は形成しない赤外線識別情報媒体を製造し、そのパターン形成部の分光反射率を調べた。結果を図１６のチャートに示す。図中、曲線Ｇが赤外線遮断性層のみ形成した赤外線識別情報媒体のパターン形成部における分光反射率である。
また、参考として、実施例１のインクリボンを用いて赤外線反射性層を形成し、そのパターン形成部の分光反射率を曲線Ｈとして図１６のチャートに示す。
【００６４】
これらの結果から、赤外線反射パターン層を赤外線遮断性層と赤外線反射性層の両者を重ねたものとすることで、パターン形成部と背景部との分光反射率のコントラストをより強いものとすることができることがわかる。
【００６５】
参考例３
イッテルビウム硫酸塩顔料の製造方法
酸化イッテルビウム（Ｙｂ2 Ｏ3 ）粉末１モル当量を少量の希塩酸（１０ｗｔ％純正化学）に加熱溶解した。放冷後、希硫酸（２０ｗｔ％純正化学）３モル当量を加えて良く混合した。次いで、過剰量のエタノールを添加して結晶を沈殿させた。得られた沈殿物を吸引濾過し、塩化物イオンがなくなるまで（濾液に硝酸銀を添加して白濁しなくなるまで）エタノールで洗浄した。洗浄後、風乾してＹｂ2 （ＳＯ4 ）3 ・ｎＨ2 Ｏが得られた。得られた結晶は吸湿性もなく、安定に存在した。
【００６６】
実施例５
赤外線吸収インキを、リン酸イッテルビウムの結晶の代わりに、下記の方法により製造されるイッテルビウム硫酸塩顔料を用いて製造すること以外は、実施例４と同様の方法により本発明の赤外線識別情報媒体を製造した。
製造された赤外線識別情報媒体のパターン形成部（赤外線吸収層上に赤外線遮断性層及び赤外線反射性層が形成された部分）と背景部（赤外線吸収層のみの部分）の分光反射率を測定した。結果を図１７のチャートに示す。図中、曲線Ｉはパターン形成部の分光反射率スペクトルを示し、曲線Ｊは背景部の分光反射率スペクトルを示す。
【００６７】
また、パターン形成部により形成されたバーコードを、光源として赤外発光ダイオード（ＳＨＡＲＰ  ＧＬ４８０Ｑ：ピーク発光波長９５０ｎｍ）を用い、受光部としてフォトダイオード（ＳＨＡＲＰ  ＰＤ４１３ＰＩ：ピーク感度波長９６０ｎｍ）を用いて、読み取り試験を行ったところ、バーコードを読み取ることができた。
【００６８】
実施例６
赤外線吸収インキを、リン酸イッテルビウムの結晶の代わりに、イッテルビウム酸化物顔料（信越化学製：ＲＵサブミクロンタイプ）を用いて製造すること以外は、実施例４と同様の方法により赤外線識別情報媒体を製造した。
製造された赤外線識別情報媒体のパターン形成部（赤外線吸収層上に赤外線遮断性層及び赤外線反射性層が形成された部分）と背景部（赤外線吸収層のみの部分）の分光反射率を測定した。結果を図１８のチャートに示す。図中、曲線Ｋはパターン形成部の分光反射率スペクトルを示し、曲線Ｌは背景部の分光反射率を示す。
【００６９】
また、パターン形成部により形成されたバーコードを、光源として赤外発光ダイオード（ＳＨＡＲＰ  ＧＬ４８０Ｑ：ピーク発光波長９５０ｎｍ）を用い、受光部としてフォトダイオード（ＳＨＡＲＰ  ＰＤ４１３ＰＩ：ピーク感度波長９６０ｎｍ）を用いて、読み取り試験を行ったところ、バーコードを読み取ることができた。
【００７０】
【発明の効果】
本発明によれば、赤外線吸収材料の粒子径等に左右されることなく、十分な赤外線吸収特性を有し、しかも耐摩耗性に優れた、赤外線吸収コードパターン等の赤外線により識別可能なパターン層を有する媒体を提供することができる。
さらに本発明によれば、上記赤外線識別情報媒体の製造に有用なインクリボン及びこのインクリボンを用いた赤外線識別情報媒体の製造方法を提供することができる。
加えて本発明によれば、赤外線吸収材料の粒子径等に左右されることなく、十分な赤外線吸収特性を有し、しかも耐摩耗性に優れた、赤外線吸収コードパターン等の赤外線により識別可能なパターン層と自由な色合い及び模様等を有する印刷層とを有する印刷物を提供することができる。
【図面の簡単な説明】
【図１】  本発明の赤外線識別情報媒体の断面説明図を示す。
【図２】  本発明の赤外線識別情報媒体の断面説明図を示す。
【図３】  本発明の赤外線識別情報媒体の断面説明図を示す。
【図４】  本発明のインクリボンの断面説明図を示す。
【図５】  本発明のインクリボンの断面説明図を示す。
【図６】  本発明の赤外線識別情報媒体の断面説明図を示す。
【図７】  本発明の赤外線識別情報媒体の断面説明図を示す。
【図８】  本発明の赤外線識別情報媒体の断面説明図を示す。
【図９】  本発明の赤外線識別情報を有する印刷物の断面説明図を示す。
【図１０】  本発明の赤外線識別情報を有する印刷物の断面説明図を示す。
【図１１】  本発明の赤外線識別情報を有する印刷物の断面説明図を示す。
【図１２】  実施例１のインクリボンの断面説明図を示す。
【図１３】  実施例１で製造したインクリボンの分光反射率のスペクトルを示す。
【図１４】  実施例１で製造したインクリボンの分光透過率のスペクトルを示す。
【図１５】  実施例２で製造した赤外線識別情報媒体の分光反射率のスペクトルを示す。
【図１６】  実施例４で製造した赤外線識別情報媒体の分光反射率のスペクトルを示す。
【図１７】  実施例５で製造した赤外線識別情報媒体の分光反射率のスペクトルを示す。
【図１８】  実施例６で製造した赤外線識別情報媒体の分光反射率のスペクトルを示す。
【図１】
0003740561.tif 000002
【図２】
0003740561.tif 000003
【図３】
0003740561.tif 000004
【図４】
0003740561.tif 000005
【図５】
0003740561.tif 000006
【図６】
0003740561.tif 000007
【図７】
0003740561.tif 000008
【図８】
0003740561.tif 000009
【図９】
0003740561.tif 000010
【図１０】
0003740561.tif 000011
【図１１】
0003740561.tif 000012
【図１２】
0003740561.tif 000013
【図１３】
0003740561.tif 000014
【図１４】
0003740561.tif 000015
【図１５】
0003740561.tif 000016
【図１６】
0003740561.tif 000017
【図１７】
0003740561.tif 000018
【図１８】
0003740561.tif 000019